(57)【要約】【課題】        熱安定性に優れ、かつ製品から発生するホルムアルデヒドの量を抑制したポリアセタール樹脂組成物を提供する。【解決手段】    （Ａ）ポリアセタール樹脂１００重量部に対し、（Ｂ）芳香族イミド化合物０．０１〜５重量部、及び（Ｃ）立体障害フェノール０．０１〜５重量部を配合してなるポリアセタール樹脂組成物。更にアミノ置換トリアジン化合物、アルカリ金属またはアルカリ土類金属の水酸化物または無機もしくは有機酸塩を配合すると熱安定性が更に向上する。【選択図】      なし【特許請求の範囲】
【請求項１】
（Ａ）ポリアセタール樹脂１００重量部に対し、（Ｂ）芳香族イミド化合物０．０１〜５重量部、及び（Ｃ）立体障害フェノール０．０１〜５重量部を配合してなるポリアセタール樹脂組成物。
【請求項２】
（Ａ）ポリアセタール樹脂１００重量部に対し、さらに（Ｄ）アミノ置換トリアジン化合物０．０１〜７重量部を配合してなる請求項１に記載のポリアセタール樹脂組成物。
【請求項３】
（Ａ）ポリアセタール樹脂１００重量部に対し、さらに（Ｅ）アルカリ金属もしくはアルカリ土類金属の水酸化物、無機酸塩またはアルコキシドから選ばれる少なくとも１種の金属含有化合物０．００４〜５重量部を配合してなる請求項１又は２に記載のポリアセタール樹脂組成物。
【請求項４】
請求項１〜３の何れかに記載のポリアセタール樹脂組成物からなる成形品。
【発明の詳細な説明】
【技術分野】
【０００１】
本発明は、ポリアセタール樹脂組成物およびそれからなる成形品に関する。詳しくは、熱安定性に優れ、かつ、ペレットおよび成形品からのホルムアルデヒド発生量が抑制されたポリアセタール樹脂組成物およびそれからなる成形品に関する。
【背景技術】
【０００２】
ポリアセタール樹脂はバランスの取れた機械的性質と良好な自己潤滑特性及び電気特性を有するエンジニアリングプラスチックとして、各種の機械部品や電気部品等に広く使用されている。しかしながら、ポリアセタール樹脂はモノマーの主原料がホルムアルデヒドであることから、重合時や成形時等にかかる熱履歴でのわずかな熱分解反応によりきわめて微量ながらもホルムアルデヒドが発生し、作業環境を悪化させるばかりでなく、成形時にモールドデポジット（金型付着物）を生成し、成形金型を汚染し、成形不良を惹起し、生産性を低下させる。また、最終製品からホルムアルデヒド発生を完全になくすことも難しく、シックハウス症候群等への影響も懸念される。厚生労働省からの室内ホルムアルデヒド濃度指針値は０．０８ｐｐｍと規定されており、シックハウス症候群対策として、ホルムアルデヒド発生量を現状よりさらに低くすることが求められている。そのためには、ホルムアルデヒド発生量の低いポリアセタール樹脂組成物が望ましい。
【０００３】
従来から、ポリアセタール樹脂組成物からなるペレットおよび成形品のホルムアルデヒド発生量を抑制するために、ポリアセタール樹脂に種々の添加剤を配合する方法が提案されている。たとえば、ヒンダードフェノール系酸化防止剤に、メラミン−ホルムアルデヒド重合物（特許文献１）やポリアミンと塩化シアヌルの反応物にさらにアンモニアまたはその誘導体を反応させることで得られるポリアミン反応物（特許文献２）等の窒素含有化合物を併用する方法、ジシアンジアミド（特許文献３）、窒素含有化合物−ホウ酸塩（特許文献４）、グリオキシジウレイド化合物（特許文献５）、尿素誘導体および／またはアミジン誘導体（特許文献６）、フェノール類と塩基性窒素含有化合物とアルデヒド類との縮合物（特許文献７）、トリアジン環含有スピロ化合物（特許文献８）などが挙げられる。
しかしながら、これらはホルムアルデヒドの抑制が不十分であったり、成形品物性を低下させるなどの問題があり、更に、ホルムアルデヒド発生量を低減したポリアセタール樹脂組成物が求められていた。
【０００４】
【特許文献１】特開平５−２７１５１６号
【特許文献２】特開平７−２０７１１８号
【特許文献３】特開平８−２０８９４６号
【特許文献４】特開平１０−３６６３０号
【特許文献５】特開平１０−１８２９２８号
【特許文献６】特開２０００−３４４１７号
【特許文献７】特開２００２−２１２３８４号
【特許文献８】特開２００３−１１３２８９号
【発明の開示】
【発明が解決しようとする課題】
【０００５】
本発明の目的は、熱安定性にすぐれ、かつ、製品から発生するホルムアルデヒド量を大幅に低減したポリアセタール樹脂組成物を提供することにある。
【課題を解決するための手段】
【０００６】
本発明者らは、上記の問題を解決するために鋭意検討を重ねた結果、ポリアセタール樹脂に立体障害フェノールと共に、芳香族イミド化合物を配合することにより、ペレットおよび成形品から発生するホルムアルデヒド量を著しく抑制することができることを見出し、本発明に至った。すなわち、本発明の要旨は、（Ａ）ポリアセタール樹脂１００重量部に対し、（Ｂ）芳香族イミド化合物０．０１〜５重量部、及び（Ｃ）立体障害フェノール０．０１〜５重量部を配合してなるポリアセタール樹脂組成物及びそれからなる成形品に存する。
【発明の効果】
【０００７】
本発明で得られるポリアセタール樹脂組成物は、熱安定性に優れているのみならず、ペレットおよび成形品から発生するホルムアルデヒド量を抑制することができることから、いわゆるシックハウス症候群対策として自動車内装部品、家屋や学校等に使用される建材部品、および電気部品等にきわめて有用である。
【発明を実施するための最良の形態】
【０００８】
以下、本発明について詳細に説明する。
本発明に使用される（Ａ）ポリアセタール樹脂は、オキシメチレン基（−ＣＨ２Ｏ−）を主たる構成単位とするアセタールホモポリマー、前記オキシメチレン基以外の構成単位を１種以上含むコポリマー（ブロックポリマーも含む）、およびターポリマー等も含まれる。また、前記ポリアセタール樹脂は、線状構造のみならず分岐、架橋構造を有していてもよい。前記オキシメチレン基以外の構成単位としてはオキシエチレン基（−ＣＨ２ＣＨ２Ｏ−）、オキシプロピレン基（−ＣＨ２ＣＨ２ＣＨ２Ｏ−）、オキシブチレン基（−ＣＨ２ＣＨ２ＣＨ２ＣＨ２Ｏ−）等の炭素数２〜４のオキシアルキレン基が挙げられ、中でもオキシエチレン基が好ましい。また、オキシアルキレン単位の含有量としては、０．１〜２０重量％が好ましい。
【０００９】
オキシメチレン基（−ＣＨ２Ｏ−）と炭素数２〜４のオキシアルキレン基を構成単位とするポリアセタール樹脂は、ホルムアルデヒドの３量体（トリオキサン）や４量体（テトラオキサン）などのオキシメチレン基の環状オリゴマーとエチレンオキサイド、１，３−ジオキソラン、１，３，６−トリオキソカン、１，３−ジオキセパン等の炭素数２〜４のオキシアルキレン基を含む環状オリゴマーとを共重合することによって製造することができる。中でも、トリオキサンやテトラオキサンなどの環状オリゴマーとエチレンオキサイドもしくは１，３−ジオキソランとの共重合体が好ましい。特に、トリオキサンと１，３−ジオキソランとの共重合体がさらに好ましい。
【００１０】
本発明において使用される（Ｂ）芳香族イミド化合物は、具体的には、フタルイミド、３−アミノ−フタルイミド、４，５−ジクロロフタルイミド、４−メチルフタルイミド、３−ニトロフタルイミド、４−ニトロフタルイミド、３，４，５，６−テトラブロモフタルイミド、３，４，５，６−テトラクロロフタルイミド、３，４，５，６−テトラフルオロフタルイミド、１，２，３，６−テトラヒドロフタルイミド、ピロメリット酸ジイミド、１，８−ナフタルイミド、２，３−ナフタレンジカルボキシイミド、１，４，５，８−ナフタレンテトラカルボンジイミド、４−アミノ−１，８−ナフタルイミド、３，４−ピリジンジカルボキシイミドなどが挙げられる。
【００１１】
好ましくは、フタルイミド、３−アミノ−フタルイミド、４−メチルフタルイミド、３−ニトロフタルイミド、４−ニトロフタルイミド、３，４，５，６−テトラフルオロフタルイミド、１，２，３，６−テトラヒドロフタルイミド、ピロメリット酸ジイミド、１，８−ナフタルイミド、２，３−ナフタレンジカルボキシイミド、１，４，５，８−ナフタレンテトラカルボンジイミド、４−アミノ−１，８−ナフタルイミド、３，４−ピリジンジカルボキシイミドなどがあげられ、特にフタルイミド、ピロメリット酸ジイミドが好適に用いられる。
【００１２】
上記芳香族イミド化合物は、単独で用いても、２種類以上を混合して用いてもよい。
本発明組成物中の（Ｂ）芳香族イミド化合物の配合量は，（Ａ）ポリアセタール樹脂１００重量部に対し、０．０１〜５重量部、好ましくは０．０３〜４重量部、更に好ましくは０．０５〜３重量部である。
【００１３】
本発明において使用される（Ｃ）立体障害フェノールとは、基本的には、下記一般式（１）で示される構造を少なくとも一つ以上有する化合物をいう。
【００１４】
【化１】
2005306995.tif 000002
【００１５】
（式（１）において、Ｒ１およびＲ２は、各々独立して、置換または非置換のアルキル基を表す。さらに、ヒドロキシ基に対してメタ位およびパラ位が、一般式（１）で表される構造を含む任意の置換基で置換されていても良い。）。
【００１６】
（Ｃ）立体障害フェノールの具体例としては、２，２’−メチレン−ビス（４−メチル−６−ｔ−ブチルフェノール）、４，４’−メチレン−ビス（２，６−ジ−ｔ−ブチルフェノール）、１，３，５−トリメチル−２，４，６−トリス（３，５−ジ−ｔ−ブチル−４−ヒドロキシベンジル）ベンゼン、３，５−ジ−ｔ−ブチル−４−ヒドロキシベンジルジメチルアミン、ステアリル−３，５−ジ−ｔ−ブチル−４−ヒドロキシベンジルホスホネート、ジエチル−３，５−ジ−ｔ−ブチル−４−ヒドロキシベンジルホスホネート、２，６，７−トリオキサ−１−ホスファ−ビシクロ〔２，２，２〕−オクト−４−イル−メチル−３，５−ジ−ｔ−ブチル−４−ヒドロキシヒドロシンメート、３，５−ジ−ｔ−ブチル−４−ヒドロキシフェニル−３，５−ジステアリル−チオトリアジルアミン、２−（２−ヒドロキシ−３，５−ジ−ｔ−ブチルフェニル）−５−クロロベンゾトリアゾール、２，６−ジ−ｔ−ブチル−４−ヒドロキシメチルフェノール、２，４−ビス−（ｎ−オクチルチオ）−６−（４−ヒドロキシ−３，５−ジ−ｔ−ブチルアニリノ）−１，３，５−トリアジン、Ｎ，Ｎ’−ヘキサメチレンビス（３，５−ジ−ｔ−ブチル−４−ヒドロキシ−ヒドロシンナマミド）、オクタデシル−３−（３，５−ジ−ブチル−４−ヒドロキシフェニル）プロピオネート、１，６−ヘキサンジオール−ビス〔３−（３，５−ジ−ｔ−ブチル−４−ヒドロキシフェニル）プロピオネート〕、ペンタエリスリチル−テトラキス〔３−（３，５−ジ−ｔ−ブチル−４−ヒドロキシフェニル）プロピオネート〕、トリエチレングリコール−ビス〔３−（３，５−ジメチル−４−ヒドロキシフェニル）プロピオネート〕、トリエチレングリコール−ビス〔３−（３−ｔ−ブチル−５−メチル−４−ヒドロキシフェニル）プロピオネート〕トリエチレングリコール−ビス〔３−（３，５−ジ−ｔ−ブチル−４−ヒドロキシフェニル）プロピオネート〕、２，２’−チオジエチル−ビス〔３−（３，５−ジ−ｔ−ブチル−４−ヒドロキシフェニル）プロピオネート〕等をあげることができるが、これらのなかで、特に好ましいものは、下記一般式（２）で示される構造を少なくとも一個以上有する化合物である。
【００１７】
【化２】
2005306995.tif 000003
【００１８】
（式（２）においてＲ１およびＲ２は、式（１）におけると同じ意味である。）。
【００１９】
これらの好ましい具体例としては、前記の中で、Ｎ，Ｎ’−ヘキサメチレンビス（３，５−ジ−ｔ−ブチル−４−ヒドロキシ−ヒドロシンナマミド）、オクタデシル−３−（３，５−ジ−ブチル−４−ヒドロキシフェニル）プロピオネート、１，６−ヘキサンジオール−ビス〔３−（３，５−ジ−ｔ−ブチル−４−ヒドロキシフェニル）プロピオネート〕、ペンタエリスリチル−テトラキス〔３−（３，５−ジ−ｔ−ブチル−４−ヒドロキシフェニル）プロピオネート〕、トリエチレングリコール−ビス〔３−（３，５−ジメチル−４−ヒドロキシフェニル）プロピオネート〕、トリエチレングリコール−ビス〔３−（３−ｔ−ブチル−５−メチル−４−ヒドロキシフェニル）プロピオネート〕、トリエチレングリコール−ビス〔３−（３，５−ジ−ｔ−ブチル−４−ヒドロキシフェニル）プロピオネート〕、２，２’−チオジエチル−ビス〔３−（３，５−ジ−ｔ−ブチル−４−ヒドロキシフェニル）プロピオネート〕が、これに該当する。
【００２０】
さらに、これらの中でより好ましいものは、１，６−ヘキサンジオール−ビス〔３−（３，５−ジ−ｔ−ブチル−４−ヒドロキシフェニル）プロピオネート〕、ペンタエリスリチル−テトラキス〔３−（３，５−ジ−ｔ−ブチル−４−ヒドロキシフェニル）プロピオネート〕、トリエチレングリコール−ビス〔３−（３，５−ジメチル−４−ヒドロキシフェニル）プロピオネート〕、トリエチレングリコール−ビス〔３−（３−ｔ−ブチル−５−メチル−４−ヒドロキシフェニル）プロピオネート〕、トリエチレングリコール−ビス〔３−（３，５−ジ−ｔ−チル−４−ヒドロキシフェニル）プロピオネート〕、２，２’−チオジエチル−ビス〔３−（３，５−ジ−ｔ−ブチル−４−ヒドロキシフェニル）プロピオネート〕である。
【００２１】
これらの立体障害フェノールは１種を用いても、２種以上を併用しても良い。本発明組成物中の（Ｃ）立体障害フェノールの配合量は、（Ａ）ポリアセタール樹脂１００重量部に対し、０.０１〜５重量部、好ましくは０．０３〜４重量部、更に好ましくは０.０５〜３重量部である。
【００２２】
本発明組成物は、上記（Ａ）〜（Ｃ）成分を必須として配合するが、更に（Ｄ）アミノ置換トリアジンを配合することが好ましい。本発明組成物に使用される（Ｄ）アミノ置換トリアジン化合物とは、基本的には、下記一般式（３）で示される構造を有する置換トリアジン類、または該置換トリアジン類とホルムアルデヒドとの初期重縮合物である。
【００２３】
【化３】
2005306995.tif 000004
【００２４】
（式（３）において、Ｒ３，Ｒ４，Ｒ５は、それぞれ独立して、水素原子、ハロゲン原子、水酸基、メルカプト基、アルキル基、アラルキル基、アリール基、シクロアルキル基、アミノ基または置換アミノ基を示し、その少なくとも一つは、アミノ基、または置換アミノ基を表す。）。
【００２５】
アミノ置換トリアジン化合物、または、該アミン置換トリアジン化合物とホルムアルデヒドとの初期重縮合物の具体例としては、例えばグアナミン、メラミン、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ”−トリフェニルメラミン、Ｎ，Ｎ’，Ｎ”−トリメチロールメラミン、ベンゾグアナミン、２，４−ジアミノ−６−メチル−ｓｙｍ−トリアジン、２，４−ジアミノ−６−ブチル−ｓｙｍ−トリアジン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、アメリン（Ｎ，Ｎ，Ｎ’，Ｎ’−テトラシアノエチルベンゾグアナミン）、または、それらとホルムアルデヒドとの初期重縮合物等が挙げられる。中でも、メラミン、メチロールメラミン、ベンゾグアナミン、水溶性メラミン−ホルムアルデヒド樹脂が特に好ましい。
【００２６】
アミノ置換トリアジン化合物は１種を用いても２種以上を併用しても良い。本発明組成物中の（Ｄ）アミノ置換トリアジン化合物の配合量は、（Ａ）ポリアセタール樹脂１００重量部に対し、０．０１〜７重量部、好ましくは０．０１〜５重量部である。
【００２７】
また、本発明組成物には、更に（Ｅ）アルカリ金属もしくはアルカリ土類金属の水酸化物、無機酸塩またはアルコキシドから選ばれる少なくとも１種の金属含有化合物を配合することが好ましい。無機酸塩としては、炭酸塩、燐酸塩、ケイ酸塩、ほう酸塩などが挙げられる。前記アルコキシドとしては、メトキシド、エトキシドなどが挙げられる。該（Ｅ）の金属含有化合物としては、アルカリ土類金属の水酸化物、無機酸塩またはアルコキシドが好ましく、特に、水酸化カルシウム、水酸化マグネシウム、水酸化カリウム、炭酸カルシウム、および炭酸マグネシウムがより好ましい。
本発明組成物中の（Ｅ）金属含有化合物の配合量は、（Ａ）ポリアセタール樹脂１００重量部に対し、０．００４〜５重量部、好ましくは０。００５〜５重量部である。
【００２８】
本発明のポリアセタール樹脂組成物は、以上の成分の他に、本発明の目的を損なわない範囲で公知の添加剤および／または充填剤を添加することが可能である。前記添加剤としては、例えば滑剤、帯電防止剤、紫外線吸収剤、光安定剤等が挙げられる。また、前記充填剤としてはガラス繊維、ガラスフレーク、ガラスビーズ、タルク、マイカ、炭酸カルシウム、チタン酸カリウムウィスカー等が挙げられる。また、その他の添加剤としてヒドラジド化合物、尿素化合物、アルキレンアクリル化合物、ポリエーテル化合物等を添加することが可能である。さらに顔料、染料を加えて所望の色目に仕上げることも可能である。
【００２９】
更に、必要に応じてその他の樹脂添加剤および／または充填剤を混合・混練することによって調製することができる。混合・混練の方法については、特に制限はなく、従来から知られている混合・混練装置を使用する方法が挙げられる。混練は、ポリアセタール樹脂が溶融する温度以上、具体的には、原料のポリアセタール樹脂の流動開始温度以上（一般的には１7０℃以上）で行うのが好ましい。
【００３０】
具体的には、例えば、（Ａ）ポリアセタール樹脂に対して、（Ｂ）芳香族イミド化合物、（Ｃ）立体障害性フェノール、必要であれば（Ｄ）アミノ置換トリアジン化合物、さらに必要であれば（Ｅ）金属含有化合物を、所定の量、同時に添加し、必要に応じて他の樹脂添加剤を添加した後、タンブラー型ブレンダー等によって混合し、得られた混合物を１軸または２軸押出し機にて溶融混練してストランド状に押出し、ペレット化することにより所望の組成のポリアセタール樹脂組成物を得ることができる。
【実施例】
【００３１】
以下に、実施例を挙げて本発明をさらに具体的に説明するが、本発明はその要旨を超えない限り、以下に示す例に制限されるものではない。
なお、実施例及び比較例で使用した材料を以下に示す。
【００３２】
＜材料＞
＊ポリアセタール樹脂：コモノマーとして１，３−ジオキソランを用いたアセタール
コポリマー［コモノマー量は、樹脂に対して４．２重量％、メルトインデックス（１０．５ｇ／１０分）］。
【００３３】
＊芳香族イミド化合物−１：フタルイミド。
【００３４】
＊芳香族イミド化合物−２：ピロメリット酸ジイミド。
【００３５】
＊立体障害フェノール：トリエチレングリコール−ビス〔３−（３−ｔ−ブチル−５−メチル−４−ヒドロキシフェニル）プロピオネート、商品名「イルガノックス２４５」、チバ・スペシャルティー・ケミカルズ社製。
【００３６】
＊アミノ置換トリアジン化合物：メラミン。
【００３７】
＊金属含有化合物：水酸化マグネシウム。
【００３８】
[実施例１〜４，比較例１〜２]
ポリアセタール樹脂１００重量部に対し、下記表−１に示す配合処方で原料を秤量し、タンブラー型ブレンダーによって混合した。次に、得られた混合物を４０ｍｍφ１軸押出機（田辺プラスチックス社製、型式：ＶＳ−４０）にて、シリンダー温度２００℃、吐出速度１３ｋｇ／ｈｒで溶融混練してペレット化し、所望のポリアセタール樹脂組成物を得た後、射出成形機にてシリンダー温度２１５℃で２ｍｍ厚の平板を成形し、以下の方法により、成形品の発生ホルムアルデヒド量の測定及び熱安定性を評価した。
結果を表−１に示した。なお、発生ホルムアルデヒド量は比較例１の値を基準（１．００）とする相対値で表示した。
【００３９】
＜評価法＞
（ａ）発生ホルムアルデヒド量：実施例又は比較例で得られた樹脂組成物を、日精樹脂工業社製ＰＳ−４０Ｅ５ＡＳＥ成形機を用いて、シリンダー温度２１５℃で成形した１００ｍｍ×４０ｍｍ×厚さ２ｍｍの平板を試験片として、成形翌日にドイツ自動車工業組合規格ＶＤＡ２７５（自動車室内部品−改訂フラスコ法によるホルムアルデヒド放出量の定量）に記載された方法に準拠し、次の手順により測定した。
(i)ポリエチレン容器中に蒸留水５０ｍｌを入れ、試験片を吊るした状態で蓋を閉め、密閉状態で６０℃、３時間保持する。
(ii)その後、室温で６０分間放置後、試験片を取り出す。
(iii)ポリエチレン容器内の蒸留水中に吸収されたホルムアルデヒド濃度を、ＵＶスペクトロメーターを用いてアセチルアセトン比色法で測定する。
【００４０】
（ｂ）熱安定性：実施例又は比較例で得られた樹脂組成物を、日精樹脂工業社製ＰＳ−４０Ｅ５ＡＳＥ成形機を用いて、シリンダー温度２１５℃−１０分サイクルで成形した１００ｍｍ×４０ｍｍ×厚さ２ｍｍの平板を試験片とし、滞留時の成形安定性(着色性、シルバー発生の有無)を観察し、次の基準で評価した。
◎：熱安定性は非常に良好。
○：熱安定性は良好。
△：熱安定性は普通。
×：熱安定性は不良。
【００４１】
【表１】
2005306995.tif 000005
【００４２】
表−１から明らかなように、ポリアセタール樹脂に、芳香族イミドと立体障害性フェノールを配合した実施例１の組成物は何れか一方のみを配合した組成物と比較し、ホルムアルデヒド発生量が大幅に低減され、更に立体障害性フェノールは熱安定性も大幅に向上させる。また、アミノ置換トリアジン及び金属含有化合物を配合することにより、熱安定性を更に向上させることができる。
【産業上の利用可能性】
【００４３】
本発明において得られるポリアセタール樹脂組成物は、熱安定性にすぐれ、製品からのホルムアルデヒド発生が抑制されるため、いわゆるシックハウス症候群対策として自動車内装部品や建材部品、および電気部品等にきわめて有用である。